(57)【要約】【課題】より簡易な手法でスラグ中に存在する懸垂マット粒の解析を行うことが可能なスラグの解析方法を提供する。【解決手段】デジタルマイクロスコープを用いてスラグ中に存在する懸垂マット粒１１を解析するスラグの解析方法である。【選択図】図２
2019174473.tif 000002
【特許請求の範囲】
【請求項１】
デジタルマイクロスコープを用いてスラグ中に存在する懸垂マット粒を解析することを特徴とするスラグの解析方法。
【請求項２】
前記懸垂マット粒の粒度分布を解析する請求項１に記載のスラグの解析方法。
【請求項３】
前記懸垂マット粒の粒度分布から懸垂マットロスを解析する請求項２に記載のスラグの解析方法。
【請求項４】
分析対象とするスラグを樹脂埋めして分析試料を作製することと、
デジタルマイクロスコープの明度を調整し、観察視野内の懸垂マット相をハイライト表示させることと、
前記デジタルマイクロスコープの明度を調整し、観察視野内のスラグ相をハイライト表示させることと、
ハイライト表示させた前記懸垂マット相及び前記スラグ相の面積を測定することにより、前記分析試料中に存在する懸垂マット粒の濃度、粒径及び粒度分布の少なくともいずれかを解析することを含むスラグの解析方法。
【請求項５】
前記スラグが水砕スラグである請求項１〜４のいずれか１項に記載のスラグの解析方法。
【請求項６】
前記懸垂マット粒が銅を含む請求項１〜５のいずれか１項に記載のスラグの解析方法。
【発明の詳細な説明】
【技術分野】
【０００１】
本発明は、スラグの解析方法に関し、特に、マット及びスラグに比重分離した際のスラグ中に存在するマット粒の濃度や粒度分布（粒径、個数）などの物理的性質の解析に好適なスラグの解析方法に関する。
【背景技術】
【０００２】
非鉄金属製錬は、原料を溶解してマットとスラグとに比重分離し、マット中に目的金属を濃縮するという方法により行われている。非鉄金属製錬の一例である銅製錬においては、原料となる銅精鉱を、酸素富化空気とともに自溶炉に吹き込み、酸化熱により銅精鉱を溶解させ、銅等の有価金属を濃縮したマットと、酸化鉄及びケイ酸などからなるスラグとを生成させる。マットとスラグは、比重差を利用して分離され、その後マットは転炉に投入されることにより粗銅が生成され、スラグは加圧水により急冷されることにより水砕スラグが生成される。
【０００３】
マットとスラグとを生成させる上記手法においては、目的金属がスラグ中に混入してしまうことが知られている。スラグ中に目的金属が混入することによって生じるロスを「スラグロス」という。スラグロスとしては、スラグ中に目的金属が溶解してロスを生じさせる化学溶解ロスと、スラグ中に物理的に混入して懸垂したマット粒子による懸垂ロスと呼ばれるものがある。目的金属の回収率を高めるためには、スラグに懸垂するマット粒子に起因する懸垂ロスをなるべく少なくすることが望ましい。
【０００４】
マット及びスラグに比重分離した際のスラグロスを評価するためにスラグの性状を観察することが行われている。例えば、非特許文献１及び２には、電子線マイクロアナライザ（ＥＭＰＡ）を用いてスラグの相の状態を測定することやスラグに含まれるスピネル等の固溶体の定量的微量分析を行うこと等が記載されている。
【先行技術文献】
【非特許文献】
【０００５】
【非特許文献１】Evgueni Jakら、“Integrated Experimental Phase Experimental Phase Equilibria and Thermodynamic Modelling Studies For Copper Pyrometallurgy”, Copper 2016, pp.1316-1331
【非特許文献２】Hector M. Henaoら、“Investigation of Liquidus Temperartures and Phase Equilibria of Copper Smelting Slags in the FeO-Fe2O3-SiO2-CaO-MgO-Al2O3 System at PO210-8atm”, Metallurgical and Materials Transactions B, Volume 41B, August 2010, pp.767-779
【発明の概要】
【発明が解決しようとする課題】
【０００６】
しかしながら、非特許文献１及び２のいずれも、スラグロスを解析する手法としてはまだ検討の余地がある。例えば、非特許文献１及び２に記載されるようなＥＭＰＡを用いてスラグロスを解析する手法はスラグの微視的観察に基づくものであるため、特に様々な粒径のマット粒が懸垂して生じている懸垂ロスを適切に評価できているとはいえない場合がある。また、懸垂マット粒の粒度分布などのマクロ的視点からの解析はできない。
【０００７】
上記課題を鑑み、本開示は、より簡易な手法でスラグ中に存在する懸垂マット粒の解析を行うことが可能なスラグの解析方法を提供する。
【課題を解決するための手段】
【０００８】
上記課題を解決するために、本発明者が鋭意検討を重ねた結果、スラグをデジタルマイクロスコープで観察することが有用であるとの知見を得た。
【０００９】
以上の知見を基礎として完成した本発明の実施形態に係るスラグの解析方法は一側面において、デジタルマイクロスコープを用いてスラグ中に存在する懸垂マット粒を解析するスラグの解析方法である。
【００１０】
本発明の実施の形態にスラグの解析方法は一実施態様において、懸垂マット粒の粒度分布を解析する。
【００１１】
本発明の実施の形態にスラグの解析方法は一実施態様において、懸垂マット粒の粒度分布から懸垂マットロスを解析する。
【００１２】
本発明の実施の形態にスラグの解析方法は一実施態様において、分析対象とするスラグを樹脂埋めして分析試料を作製することと、デジタルマイクロスコープの明度を調整し、観察視野内の懸垂マット相をハイライト表示させることと、デジタルマイクロスコープの明度を調整し、観察視野内のスラグ相をハイライト表示させることと、ハイライト表示させた懸垂マット相及びスラグ相の面積を測定することにより、分析試料中に存在する懸垂マット粒の濃度、粒径及び粒度分布の少なくともいずれかを解析することを含むスラグの解析方法である。
【００１３】
本発明の実施の形態にスラグの解析方法は一実施態様において、スラグが水砕スラグである。
【００１４】
本発明の実施の形態にスラグの解析方法は一実施態様において、懸垂マット粒が銅を含む。
【発明の効果】
【００１５】
本発明によれば、より簡易な手法でスラグ中に存在するマット粒の濃度の解析を行うことが可能なスラグの解析方法が提供できる。
【図面の簡単な説明】
【００１６】
【図１】スラグとマットとを有する炉内のスラグとマットの比重分離を表す図である。
【図２】観察視野内のスラグ相を抽出した場合の例を示す説明図である。
【図３】観察視野内の懸垂マット相を抽出した場合の例を示す説明図である。
【図４】マイクロスコープによるサンプル全体観察写真である。
【図５】スラグ相部分抽出画像である。
【図６】懸垂マット相部分抽出画像である。
【図７】検出した懸垂マット粒写真と各粒の最小粒径である。
【図８】懸垂マット粒子の分布図である。
【発明を実施するための形態】
【００１７】
以下、本発明の実施の形態について説明する。本発明の実施の形態に係るスラグの解析方法は、例えば、原料を溶解してスラグとマットとを生成させる炉から生じるスラグの濃度分析に利用可能である。
【００１８】
本発明において「スラグとマットとを生成させる炉」とは、例えば、銅鉱石を用いる場合には、自溶炉等があげられるが、自溶炉以外の様々な溶融炉を含むことは勿論である。以下においては、自溶炉に銅鉱石を投入して溶解させることにより得られたスラグを水砕した水砕スラグを抽出し、水砕スラグ中の銅成分を解析する例を説明するが、本実施形態銅鉱石に限られず、種々の材料を対象とすることができるものであり、以下の例に限定されるものではないことは勿論である。
【００１９】
図１は自溶炉内で比重分離された溶融マットと溶融スラグとの位置関係を示している。最下層には、目的金属が濃縮された液相のマット（バルクマット１）が存在し、バルクマット１の上方には液相のスラグ（バルクスラグ３）が存在している。バルクマット１とバルクスラグ３との間には液相の中間層２が生成されている。
【００２０】
図１に示すように、バルクスラグ３及び中間層２は、液相スラグ１３中に固相析出したスピネル１０と懸垂マット粒１１とが分散している。本実施形態に係るスラグの解析方法は、デジタルマイクロスコープを用いて、液相スラグ１３中に分散する懸垂マット粒１１を直接、解析することで、目的金属の濃度を解析する。
【００２１】
従来は、特許文献１及び２に示されるようなＥＭＰＡを用いてバルクスラグ３を微視的に観察し、そこからバルクスラグ３中の懸垂マット粒１１の濃度を推定していた。一方、本実施形態では、デジタルマイクロスコープを用いてバルクスラグ３の液相スラグ１３中に分散する目的金属からなる懸垂マット粒１１を直接定量する。そして、バルクスラグ３の化学分析値からこれを差し引くことで、バルクスラグ３中に溶解する化学溶解金属量（濃度）を推定するものである。
【００２２】
本実施形態に係るデジタルマイクロスコープとしては、例えばキーエンス社製マイクロスコープＣＨＸ−６０００などがあげられる。デジタルマイクロスコープを用いた測定は簡便かつ迅速に結果が得られやすく、懸垂マット相及び懸垂マット粒子の分析に特に好適に利用可能である。また、ＥＭＰＡなどを用いる場合に比べてマクロ的な視点からの解析が可能となるため、懸垂マット粒１１の濃度だけでなく、懸垂マット粒の粒径、数量などの物理的性質を解析することが可能となる。
【００２３】
一方、特許文献１及び２に記載されるような従来法では、液相スラグ１３中に化学溶解した目的金属量を測定することで、バルクスラグ３の化学分析値との差から懸垂マット粒１１の濃度を算出する方法であるため、化学溶解した目的金属量の精度はよい。しかしながら、微視観察のため、バルクスラグ３中に分散して存在し、実質的なスラグロスに影響を及ぼす懸垂マット粒１１の詳細な解析などには適用できない上、分析に高度なスキルが必要となっていた。
【００２４】
本実施形態に係る解析方法としては、具体的には、まず、分析対象とするスラグを樹脂埋めして分析試料を作製する。スラグとしては、懸垂マット粒１１を生じさせるものであれば特に限定されないが、例えば、自溶炉に銅鉱石を投入して溶解させることにより得られたスラグを水砕した水砕スラグを用いることができる。
【００２５】
図２の模式図に示すように、樹脂埋めして得られる分析試料をデジタルマイクロスコープで断面観察する。具体的には、デジタルマイクロスコープ観察において、懸垂マット粒１１を含む懸垂マット相と、液相スラグ１３とスピネル１０を含むスラグ相（１０＋１３）の明度が異なるように調整する。なお、液相スラグ１３とスピネル１０の明度は近いため、図２に示されるように、デジタルマイクロスコープ観察においては、液相スラグ１３とスピネル１０を併せたスラグ相１０＋１３として抽出することができる。
【００２６】
更に、観察視野内のスラグ相１０＋１３をデジタルマイクロスコープに付随するモニタにハイライト表示させ、解析ソフトを用いてスラグ相１０＋１３の面積（図１の液相スラグ１３とスピネル１０の面積の和）を算出する。
【００２７】
次に、観察視野内のバルクスラグ３中の懸垂マット粒１１を含むスラグ相をハイライト表示させる。そして、ハイライト表示させたスラグ相の中から懸垂マット粒１１の面積を、解析ソフトを用いて算出し、バルクスラグ３中に分散する目的金属の濃度（＝懸垂スラグロス）を算出する。
【００２８】
懸垂スラグロスの算出方法としては、例えば、以下の式を用いることができる。
懸垂スラグロス＝（懸垂マット粒の面積）×（マット密度４．７）×マット品位（％Ｃｕ）／［｛（バルクスラグ面積）×（バルクスラグ密度３．０）｝＋｛懸垂マット粒１１の面積×マット密度４．７｝］
【実施例】
【００２９】
以下に本発明の実施例を比較例と共に示すが、これらの実施例は本発明及びその利点をよりよく理解するために提供するものであり、発明が限定されることを意図するものではない。
【００３０】
自溶炉に銅鉱石を投入して溶解させることにより得られたスラグを水砕した水砕スラグのサンプルを１２個用意して、その水砕スラグ中の懸垂マット粒をデジタルマイクロスコープで観察した。デジタルマイクロスコープには、キーエンス社製マイクロスコープＣＨＸ−６０００を使用した。まず、スラグサンプルを樹脂に埋め込み、研磨により断面を出した。次に、デジタルマイクロスコープによりサンプル全体を観察した。明度設定によりスラグ相部分（即ち、液相スラグ部分とスピネルとを含む部分）と懸垂マット相部分とを判別し、画像抽出することで各相の粒径や個数、面積を測定した。
【００３１】
図４にマイクロスコープによるサンプル全体観察写真、図５にスラグ相部分抽出画像及び図６に懸垂マット相部分の抽出画像を示す。図６の懸垂マット相部分抽出画像から、図７に示すように懸垂マット粒を検出し、その粒子の最小粒径を測定した。測定した全粒子数の結果を表１に示す。全粒子数が２１０個、Ｄ５０は１３．９μｍであった。粒子分布を図８に示す。粒子分布から算出される懸垂マット粒中の銅の量は、０．１９質量％であった。
【００３２】
【表１】
2019174473.tif 000003
【符号の説明】
【００３３】
１…バルクマット
２…中間層
３…バルクスラグ
１０…スピネル
１１…懸垂マット粒
１３…液相スラグ
【図１】
2019174473.tif 000004
【図２】
2019174473.tif 000005
【図３】
2019174473.tif 000006
【図４】
2019174473.tif 000007
【図５】
2019174473.tif 000008
【図６】
2019174473.tif 000009
【図７】
2019174473.tif 000010
【図８】
2019174473.tif 000011